【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
少なくとも一つの非縮合芳香族イミドペンダント基を有するポリマー鎖を含むポリマーであって、前記ポリマーは、式（１）によって表され、
【化２１】
2016536423.tif 000001
式中、各可変基は、独立して、以下の通りであり、
Ｒ１は、置換基への結合に利用可能なＱ環上の任意の位置にある置換基であり、Ｒ１は、−Ｈ、または−ＮＯ２、−ＳＯ２ＮＲ’２、−Ｃ（Ｏ）Ｒ’、−ＳＯ３Ｍ、もしくはハロ、−ＮＨ２、もしくは−ＯＲ’から選択される電子吸引基、または電子供与アルキル基の一つまたは複数によって表され、
ａは、０〜２であり、
Ｒ’は、−Ｈであるか、または置換もしくは非置換のアルキルであり、前記置換基は、ヒドロキシルもしくはハロ、またはそれらの混合物であり、
Ｒ２は、Ｃ１〜Ｃ２０ヒドロカルビレン基、またはＣ１〜Ｃ２０ヒドロカルボニレン基、またはそれらの混合物であり、Ｒ２が２個を超える炭素原子を含有する場合、前記ヒドロカルビレン基またはヒドロカルボニレン基は、直鎖状または分枝鎖状であり、
Ｒ３は、Ｈ、または末端エーテル基もしくは末端エステル基を形成しているポリマー鎖の末端酸素原子に結合している置換もしくは非置換のＣ１〜５０−ヒドロカルビル基であって、重合が可能な基を含有してもよいかまたは含有しなくてもよいヒドロカルビル基、または末端エステル基もしくは末端ウレタン基を形成しているポリマー鎖の酸素原子に結合しているＣ１〜５０−ヒドロカルボニル基であって、重合が可能な基を含有してもよいかまたは含有しなくてもよいヒドロカルボニル基であり、
Ｐｏｌは、ホモポリマー鎖であるか、またはコポリマー鎖であり、前記ポリマー鎖は、ポリ（エーテル）、ポリ（エステル）、ポリ（エステルアミド）、ポリ（アミド）、ポリ（アルキレン）、およびそれらの混合物からなる群から選択され、
ｕは、１〜３であり、
ｖは、１〜２であり、
ｗは、１〜３であり、
ｖは、Ｗが窒素の場合、２であり、
ｖは、Ｗが酸素、硫黄、＞ＮＧの場合、１であり、
Ｇは、水素、または１〜２００個の炭素原子を含有するヒドロカルビル基であり、
Ｑは、４ｎ＋２のπ−電子を含有する非縮合芳香環であり、ここで、ｎ＝１であるかまたは１より大きく、Ｑは、５員または６員のイミド環を形成する方法でイミド基に結合している、
ポリマー。
【請求項２】
（ｉ）アミノ酸、または（ｉｉ）アミノアルコール、または（ｉｉｉ）アミノチオール、または（ｉｖ）ジアミンもしくはポリアミンと、
非縮合芳香族二酸もしくは無水物、または他の酸形成性誘導体とを反応させて、酸官能基化非縮合芳香族イミド、またはヒドロキシル官能基化非縮合芳香族イミド、またはチオール官能基化非縮合芳香族イミド、またはアミノ官能基化非縮合芳香族イミドをそれぞれ形成する、ステップ（１）、
前記酸官能基化非縮合芳香族イミド、または前記ヒドロキシル官能基化非縮合芳香族イミド、または前記チオール官能基化非縮合芳香族イミド、または前記アミノ官能基化非縮合芳香族イミドと、ポリマー鎖または重合するモノマーとを反応させて、ポリマー鎖を形成する、ステップ（２）、
を含むプロセスにより得られる／得ることが可能である、請求項１に記載のポリマー。
【請求項３】
前記非縮合芳香環、または非縮合芳香族二酸もしくは無水物、または他の酸形成性誘導体が、無水フタル酸、メチル置換無水フタル酸、またはそれらの混合物に基づくものである、前記請求項１から２のいずれかに記載のポリマー。
【請求項４】
前記非縮合芳香環、または非縮合芳香族二酸もしくは無水物、または他の酸形成性誘導体が、フタル酸イミド、またはそれらの混合物に基づくものである、前記請求項１から２のいずれかに記載のポリマー。
【請求項５】
Ｑが、無水フタル酸、４−ニトロ−無水フタル酸もしくは３−ニトロ−無水フタル酸、４−クロロ−無水フタル酸もしくは３−クロロ−無水フタル酸、４−スルホ−無水フタル酸もしくは３−スルホ−無水フタル酸、テトラ−ブロモ無水フタル酸、テトラ−クロロ無水フタル酸、３−ブロモ無水フタル酸、４−ブロモ無水フタル酸、またはそれらの混合物を含めた、無水フタル酸に基づくものである、前記請求項１から２のいずれかに記載のポリマー。
【請求項６】
前記ポリマー鎖が、式（２）によって表されるポリ（エーテル）であり、
【化２２】
2016536423.tif 000002
式中、各可変基は、独立して、以下の通りであり、
Ｒ１は、置換基への結合に利用可能なＱ環上の任意の位置にある置換基であり、Ｒ１は、−Ｈ、または−ＮＯ２、−ＳＯ２ＮＲ’２、−Ｃ（Ｏ）Ｒ’、−ＳＯ３Ｍ、もしくはハロ、−ＮＨ２、もしくは−ＯＲ’から選択される電子吸引基、または電子供与アルキル基の一つまたは複数によって表され、
Ｗは、酸素であり、
Ｒ’は、−Ｈであるか、または置換もしくは非置換のアルキルであり、前記置換基は、ヒドロキシルもしくはハロ、またはそれらの混合物であり、
Ｒ２は、Ｃ１〜Ｃ２０ヒドロカルビレン基、またはＣ１〜Ｃ２０ヒドロカルボニレン基、またはそれらの混合物であり、Ｒ２が２個を超える炭素原子を含有する場合、前記ヒドロカルビレン基またはヒドロカルボニレン基は、直鎖状または分枝鎖状であり、
Ｒ３は、Ｈ、または末端エーテル基もしくは末端エステル基を形成している前記ポリマー鎖の末端酸素原子に結合している置換もしくは非置換のＣ１〜５０−ヒドロカルビル基であって、重合が可能な基を含有してもよいかまたは含有しなくてもよいヒドロカルビル基、または末端エステル基もしくは末端ウレタン基を形成している前記ポリマー鎖の前記酸素原子に結合しているＣ１〜５０−ヒドロカルボニル基であって、重合が可能な基を含有してもよいかまたは含有しなくてもよいヒドロカルボニル基であり、この置換基は、ハロ、エーテル、エステル、またはそれらの混合物であり、
Ｒ４は、Ｐｏｌがホモポリマーの場合、メチル、エチル、またはフェニルであり、またＲ４は、０重量％〜６０重量％でエチレンオキシド基をもたらすのに十分な量でＨと、メチル、エチル、およびフェニルの少なくとも一つまたはそれらの混合物との混合物であり、または
Ｒ４は、Ｐｏｌがホモポリマーの場合、Ｈであり、またＲ４は、Ｐｏｌがコポリマーの場合、４０重量％〜９９．９９重量％のエチレンオキシド基をもたらすのに十分な量でＨと、メチル、エチルおよびフェニルの少なくとも一つとの混合物であり、
ｚは、０または１のどちらかであり、
ａは、０〜２であり、
ｕは、１〜３であり、
ｗは、１〜３であるが、
但し、Ｒ２がヒドロカルビレン基の場合、ｕは１であり、ｗは１であり、
ｍは、１〜１１０である、
前記請求項１から５のいずれかに記載のポリマー。
【請求項７】
前記ポリマー鎖が、式（３ａ）によって表されるポリ（エーテル）ポリマー鎖であり、
【化２３】
2016536423.tif 000003
式中、各可変基は、独立して、以下の通りであり、
Ｒ１は、置換基への結合に利用可能なＱ環上の任意の位置にある置換基であり、Ｒ１は、−Ｈ、または−ＮＯ２、−ＳＯ２ＮＲ’２、−Ｃ（Ｏ）Ｒ’、−ＳＯ３Ｍ、もしくはハロ、−ＮＨ２、もしくは−ＯＲ’から選択される電子吸引基、または電子供与アルキル基の一つまたは複数によって表され、
Ｗは、硫黄、酸素、または＞ＮＧであり、
Ｒ’は、−Ｈであるか、または置換もしくは非置換のアルキルであり、この置換基は、ヒドロキシルもしくはハロ、またはそれらの混合物であり、
Ｒ２は、Ｃ１〜Ｃ２０ヒドロカルビレン基、またはＣ１〜Ｃ２０ヒドロカルボニレン基、またはそれらの混合物であり、Ｒ２が２個を超える炭素原子を含有する場合、前記ヒドロカルビレン基またはヒドロカルボニレン基は、直鎖状または分枝鎖状であり、
Ｇは、１〜２００個の炭素原子を含有するヒドロカルビル基であり、
Ｒ３は、Ｈ、または末端エーテル基もしくは末端エステル基を形成している前記ポリマー鎖の末端酸素原子に結合している置換もしくは非置換のＣ１〜５０−ヒドロカルビル基であって、重合が可能な基を含有してもよいかまたは含有しなくてもよいヒドロカルビル基、または末端エステル基もしくは末端ウレタン基を形成している前記ポリマー鎖の前記酸素原子に結合しているＣ１〜５０−ヒドロカルボニル基であって、重合が可能な基を含有してもよいかまたは含有しなくてもよいヒドロカルボニル基であり、この置換基は、ハロ、エーテル、エステル、またはそれらの混合物であり、
Ｒ４は、Ｐｏｌがホモポリマーの場合、メチル、エチル、またはフェニルであり、またＲ４は、０重量％〜６０重量％でエチレンオキシド基をもたらすのに十分な量で、Ｈと、メチル、エチル、およびフェニルの少なくとも一つまたはそれらの混合物との混合物であり、
ｚは、０または１のどちらかであり、
ａは、０〜２であり、
ｕは、１〜３であり、
ｗは、１〜３であり、
ｍは、１〜１１０である、
前記請求項１から５のいずれかに記載のポリマー。
【請求項８】
前記ポリマー鎖が、式（３ｂ）によって表されるポリ（エーテル）ポリマー鎖であり、
【化２４】
2016536423.tif 000004
式中、各可変基は、独立して、以下の通りであり、
Ｒ１は、置換基への結合に利用可能なＱ環上の任意の位置にある置換基であり、Ｒ１は、独立して、−ＮＯ２、−ＳＯ２ＮＲ’２、−Ｃ（Ｏ）Ｒ’、−ＳＯ３Ｍ、もしくはハロ、−ＮＨ２、もしくは−ＯＲ’から選択される電子吸引基の一つまたは複数によって表され、
Ｗは、窒素であり、
Ｒ’は、−Ｈであるか、または置換もしくは非置換のアルキルであり、この置換基は、ヒドロキシルもしくはハロ、またはそれらの混合物であり、
Ｒ２は、Ｃ１〜Ｃ２０ヒドロカルビレン基、またはＣ１〜Ｃ２０ヒドロカルボニレン基、またはそれらの混合物であり、Ｒ２が２個を超える炭素原子を含有する場合、前記ヒドロカルビレン基またはヒドロカルボニレン基は、直鎖状または分枝鎖状であり、
Ｒ３は、Ｈ、または末端エステル基もしくは末端ウレタン基を形成している前記ポリマー鎖の前記酸素原子に結合しているＣ１〜５０−ヒドロカルボニル基であって、重合が可能な基を含有してもよいかまたは含有しなくてもよいヒドロカルボニル基であり、この置換基は、ハロ、エーテル、エステル、またはそれらの混合物であり、
Ｒ４は、Ｐｏｌがホモポリマーの場合、メチル、エチル、またはフェニルであり、またＲ４は、０重量％〜６０重量％でエチレンオキシド基をもたらすのに十分な量で、Ｈと、メチル、エチル、およびフェニルの少なくとも一つまたはそれらの混合物との混合物であり、
ｚは、０または１のどちらかであり、
ａは、０〜２であり、
ｕは、１〜３であり、
ｗは、１〜３であり、
ｖは２であり、
ｍは、１〜１１０である、
前記請求項１から５のいずれかに記載のポリマー。
【請求項９】
前記ポリマー鎖が、プロピレンオキシドを含有するポリ（エーテル）の場合、エチレンオキシド、ブチレンオキシド、スチレンオキシド、またはそれらの混合物を含有してもよいかまたは含有しなくてもよい、請求項１から８のいずれかに記載のポリマー。
【請求項１０】
前記ポリマー鎖が、ポリ（エーテル）の場合、前記ポリ（エーテル）が、
０〜６０重量％のエチレンオキシド、および４０〜１００重量％のプロピレンオキシド
を含む、前記請求項１から９のいずれかに記載のポリマー。
【請求項１１】
前記ポリマー鎖が、ポリ（エーテル）である場合、前記ポリ（エーテル）が、
６０重量％〜１００重量％のエチレンオキシド、および０重量％〜４０重量％のプロピレンオキシド
を含む、前記請求項１から９のいずれかに記載のポリマー。
【請求項１２】
前記ポリマー鎖が、式（４ａ）によって表され、
【化２５】
2016536423.tif 000005
式中、各可変基は、独立して、以下の通りであり、
Ｒ１は、置換基への結合に利用可能なＱ環上の任意の位置にある置換基であり、Ｒ１は、−Ｈ、または−ＮＯ２、−ＳＯ２ＮＲ’２、−Ｃ（Ｏ）Ｒ’、−ＳＯ３Ｍ、もしくはハロ、−ＮＨ２、もしくは−ＯＲ’から選択される電子吸引基、または電子供与アルキル基の一つまたは複数によって表され、
Ｗは、酸素であり、
Ｒ’は、−Ｈであるか、または置換もしくは非置換のアルキルであり、この置換基は、ヒドロキシルもしくはハロ、またはそれらの混合物であり、
Ｒ２は、Ｃ１〜Ｃ２０ヒドロカルボニレン基またはそれらの混合物であり、
Ｒ３は、Ｈ、または末端エーテル基もしくは末端エステル基を形成している前記ポリマー鎖の末端酸素原子に結合している置換もしくは非置換のＣ１〜５０−ヒドロカルビル基であって、重合が可能な基を含有してもよいかまたは含有しなくてもよいヒドロカルビル基であり、この置換基は、ハロ、エーテル、エステル、またはそれらの混合物であり、
Ｒ５は、Ｃ１〜１９−ヒドロカルビレン基であり、
Ｙは、酸素または＞ＮＧであり、
ｚは、０または１のどちらかであり、
ａは、０〜２であり、
ｐは、２〜１２０であり、
ｕは、１〜３であり、
ｗは、１〜３である、
前記請求項１または５のいずれかに記載のポリマー。
【請求項１３】
前記ポリマー鎖が、式（４ｂ）によって表され、
【化２６】
2016536423.tif 000006
式中、各可変基は、独立して、以下の通りであり、
Ｒ１は、置換基への結合に利用可能なＱ環上の任意の位置にある置換基であり、Ｒ１は、−Ｈ、または−ＮＯ２、−ＳＯ２ＮＲ’２、−Ｃ（Ｏ）Ｒ’、−ＳＯ３Ｍ、もしくはハロ、−ＮＨ２、もしくは−ＯＲ’から選択される電子吸引基、または電子供与アルキル基の一つまたは複数によって表され、
Ｗは、酸素、硫黄または＞ＮＧであり、
Ｇは、水素、または１〜２００個の炭素原子を含有するヒドロカルビル基であり、
Ｒ’は、−Ｈであるか、または置換もしくは非置換のアルキルであり、この置換基は、ヒドロキシルもしくはハロ、またはそれらの混合物であり、
Ｒ２は、Ｃ１〜Ｃ２０ヒドロカルビレン基、またはそれらの混合物であり、Ｒ２が、２個を超える炭素原子を含有する場合、前記ヒドロカルボニレン基は直鎖状または分枝鎖状であり、
Ｒ３は、Ｈ、または末端エステル基もしくは末端ウレタン基を形成している前記ポリマー鎖の前記酸素原子に結合しているＣ１〜５０−ヒドロカルボニル基であって、重合が可能な基を含有してもよいかまたは含有しなくてもよいヒドロカルボニル基であり、この置換基は、ハロ、エーテル、エステル、またはそれらの混合物であり、
Ｒ５は、Ｃ１〜１９−ヒドロカルビレン基であり、
ｚは、０または１のどちらかであり、
Ｙは、酸素または＞ＮＧであり、
ａは、０〜２であり、
ｕは、１〜３であり、
ｗは、１〜３であり、
ｐは、２〜１２０である、
前記請求項１または５のいずれかに記載のポリマー。
【請求項１４】
前記ポリマー鎖が、式（５）によって表され、
【化２７】
2016536423.tif 000007
式中、各可変基は、独立して、以下の通りであり、
Ｒ１は、置換基への結合に利用可能なＱ環上の任意の位置にある置換基であり、Ｒ１は、−Ｈ、または−ＮＯ２、−ＳＯ２ＮＲ’２、−Ｃ（Ｏ）Ｒ’、−ＳＯ３Ｍ、もしくはハロ、−ＮＨ２、もしくは−ＯＲ’から選択される電子吸引基、または電子供与アルキル基の一つまたは複数によって表され、
Ｗは、酸素または＞ＮＧであり、
Ｇは、水素、または１〜２００個の炭素原子を含有するヒドロカルビル基であり、
Ｒ’は、−Ｈであるか、または置換もしくは非置換のアルキルであり、この置換基は、ヒドロキシルもしくはハロ、またはそれらの混合物であり、
Ｒ２は、Ｃ１〜Ｃ２０ヒドロカルボニレン基、またはそれらの混合物であり、Ｒ２が、２個を超える炭素原子を含有する場合、前記ヒドロカルボニレン基は直鎖状または分枝鎖状であり、
Ｒ３は、−Ｈ、または末端エーテル基もしくは末端エステル基を形成している前記ポリマー鎖の末端酸素原子に結合している置換もしくは非置換のＣ１〜５０−ヒドロカルビル基であって、重合が可能な基を含有してもよいかまたは含有しなくてもよいヒドロカルビル基、または末端エステル基もしくは末端ウレタン基を形成している前記ポリマー鎖の前記酸素原子に結合しているＣ１〜５０−ヒドロカルボニル基であって、重合が可能な基を含有してもよいかまたは含有しなくてもよいヒドロカルボニル基であり、この置換基は、ハロ、エーテル、エステル、またはそれらの混合物であり、
Ｒ４は、Ｈ、メチル、エチル、もしくはフェニル、またはそれらの混合物であり、
Ｒ５は、Ｃ１〜１９−ヒドロカルビレン基であり、
Ｙは、酸素または＞ＮＧであり、
ｚは、０または１のどちらかであり、
ａは、０〜２であり、
ｕは、１〜３であり、
ｗは、１〜３であり、
ｐは、１〜９０であり、
ｍは、１〜９０である、
前記請求項１から５のいずれかに記載のポリマー。
【請求項１５】
前記ポリマー鎖が、式（６ａ）によって表され、
【化２８】
2016536423.tif 000008
式中、各可変基は、独立して、以下の通りであり、
Ｒ１は、置換基への結合に利用可能なＱ環上の任意の位置にある置換基であり、Ｒ１は、−Ｈ、または−ＮＯ２、−ＳＯ２ＮＲ’２、−Ｃ（Ｏ）Ｒ’、−ＳＯ３Ｍ、もしくはハロ、−ＮＨ２、もしくは−ＯＲ’から選択される電子吸引基、または電子供与アルキル基の一つまたは複数によって表され、
Ｗは、酸素、硫黄、＞ＮＧであり、
Ｒ’は、独立して、−Ｈであるか、または置換もしくは非置換のアルキルであり、この置換基は、ヒドロキシルもしくはハロ、またはそれらの混合物であり、
Ｒ２は、Ｃ１〜Ｃ２０ヒドロカルビレン基、またはＣ１〜Ｃ２０ヒドロカルボニレン基、またはそれらの混合物であり、Ｒ２が２個を超える炭素原子を含有する場合、前記ヒドロカルビレン基またはヒドロカルボニレン基は、直鎖状または分枝鎖状であり、
Ｒ３は、Ｈ、または末端エステル基もしくは末端ウレタン基を形成している前記ポリマー鎖の前記酸素原子に結合しているＣ１〜５０−ヒドロカルボニル基であって、重合が可能な基を含有してもよいかまたは含有しなくてもよいヒドロカルボニル基であり、この置換基は、ハロ、エーテル、エステル、またはそれらの混合物であり、
Ｒ４は、Ｈ、メチル、エチル、もしくはフェニル、またはそれらの混合物であり、
Ｒ５は、Ｃ１〜１９−ヒドロカルビレン基であり、
Ｙは、酸素または＞ＮＧであり、
ｚは、０または１のどちらかであり、
ａは、０〜２であり、
ｕは、１〜３であり、
ｗは、１〜３であり、
ｑは、１〜９０であり、
ｍは、１〜９０である、
前記請求項１から５のいずれかに記載のポリマー。
【請求項１６】
前記ポリマー鎖が、式（６ｂ）によって表されるポリ（エーテル）ｃｏ−ポリ（エステル）ポリマー鎖であり、
【化２９】
2016536423.tif 000009
式中、各可変基は、独立して、以下の通りであり、
Ｒ１は、置換基への結合に利用可能なＱ環上の任意の位置にある置換基であり、Ｒ１は、独立して、−ＮＯ２、−ＳＯ２ＮＲ’２、−Ｃ（Ｏ）Ｒ’、−ＳＯ３Ｍ、もしくはハロ、−ＮＨ２、もしくは−ＯＲ’から選択される電子吸引基、または電子供与アルキル基の一つまたは複数によって表され、
Ｗは、窒素であり、
ｖは２であり、
Ｒ’は、−Ｈであるか、または置換もしくは非置換のアルキルであり、これらの置換基は、ヒドロキシルもしくはハロ、またはそれらの混合物であり、
Ｒ２は、Ｃ１〜Ｃ２０ヒドロカルビレン基、またはそれらの混合物であり、Ｒ２が２個を超える炭素原子を含有する場合、前記ヒドロカルビレン基は、直鎖状または分枝鎖状であり、
Ｒ３は、Ｈ、または末端エステル基もしくは末端ウレタン基を形成している前記ポリマー鎖の前記酸素原子に結合しているＣ１〜５０−ヒドロカルボニル基であって、重合が可能な基を含有してもよいかまたは含有しなくてもよいヒドロカルボニル基であり、この置換基は、ハロ、エーテル、エステル、またはそれらの混合物であり、
Ｒ４は、Ｈ、メチル、エチル、もしくはフェニル、またはそれらの混合物であり、
Ｒ５は、Ｃ１〜１９−ヒドロカルビレン基であり、
Ｙは、酸素であり、
Ｇは、水素、または１〜２００個の炭素原子を含有するヒドロカルビル基であり、
ｚは、０または１のどちらかであり、
ａは、０〜２であり、
ｕは、１〜３であり、
ｗは、１〜３であり、
ｑは、１〜９０であり、
ｍは、１〜９０である、
前記請求項１から５のいずれかに記載のポリマー。
【請求項１７】
前記ポリマー鎖が、式（７）によって表されるポリ（アルキレン）ポリマー鎖であり、
【化３０】
2016536423.tif 000010
式中、各可変基は、独立して、以下の通りであり、
Ｒ１は、置換基への結合に利用可能なＱ環上の任意の位置にある置換基であり、Ｒ１は、−Ｈ、または−ＮＯ２、−ＳＯ２ＮＲ’２、−Ｃ（Ｏ）Ｒ’、−ＳＯ３Ｍ、もしくはハロ、−ＮＨ２、もしくは−ＯＲ’から選択される電子吸引基、または電子供与アルキル基の一つまたは複数によって表され、
Ｗは、硫黄、窒素、＞ＮＧ、または酸素であり、
Ｒ’は、−Ｈであるか、または置換もしくは非置換のアルキルであり、これらの置換基は、ヒドロキシルもしくはハロ、またはそれらの混合物であり、
Ｒ２は、Ｃ１〜Ｃ２０ヒドロカルビレン基、またはＣ１〜Ｃ２０ヒドロカルボニレン基、またはそれらの混合物であり、Ｒ２が２個を超える炭素原子を含有する場合、前記ヒドロカルビレン基は、直鎖状または分枝鎖状であり、
Ｇは、水素、または１〜２００個の炭素原子を含有するヒドロカルビル基であり、
Ｒ３は、Ｈであり、
ｕは、１であり、
ｗは、１〜３であり、
Ｐｏｌは、Ｗが＞ＮＧの場合、ポリイソブチレン鎖であるか、またはＷがＮの場合、Ｗに結合しているポリイソブチレンコハク酸無水物は、イミド基を形成し、Ｗが＞ＮＧまたは酸素の場合、アミド基またはエステル基をそれぞれ形成する、
前記請求項１から２のいずれかに記載のポリマー。
【請求項１８】
微粒子状固体と、非極性有機媒体と、少なくとも一つの非縮合芳香族イミドペンダント基を有するポリマー鎖とを含む組成物であって、前記ポリマーが前記請求項１から１７のいずれかに記載のポリマーによって表される、組成物。
【請求項１９】
微粒子状固体と、極性有機媒体と、少なくとも一つの非縮合芳香族イミドペンダント基を有するポリマー鎖とを含む組成物であって、前記ポリマーが前記請求項１から１７のいずれかに記載のポリマーによって表される、組成物。
【請求項２０】
微粒子状固体と、極性有機媒体または水性媒体と、少なくとも一つの非縮合芳香族イミドペンダント基を有するポリマー鎖を含み、ポリマーが、前記請求項１から１７のいずれかに記載のポリマーによって表される、組成物。
【請求項２１】
前記組成物が、ミルベース、塗料、またはインクである、前記請求項１８から２０のいずれかに記載の組成物。
【請求項２２】
前記微粒子状固体が、顔料またはフィラーである、前記請求項１８から２１のいずれかに記載の組成物。
【請求項２３】
結合剤をさらに含む、前記請求項１８から２２のいずれかに記載の組成物。
【請求項２４】
少なくとも一つの非縮合芳香族イミドペンダント基を有するポリマー鎖であって、前記ポリマーが、前記請求項１から２１のいずれかによって表されるポリマー鎖と、顔料またはフィラーから選択される微粒子状固体と、（ｉ）極性有機媒体、（ｉｉ）非極性有機媒体、または（ｉｉｉ）水性媒体のいずれかを含む組成物であって、前記有機媒体がプラスチック材料である、組成物。
【請求項２５】
前記プラスチック材料が、熱可塑性樹脂である、請求項２４に記載の組成物。
【請求項２６】
前記ポリマーが、前記組成物の０．５重量％〜３０重量％の範囲の量で存在している、前記請求項１７から２５のいずれかに記載の組成物。
【請求項２７】
少なくとも一つの非縮合芳香族イミドペンダント基を有するポリマー鎖の使用であって、前記請求項１から１７のいずれかに記載のポリマーが、前記請求項１８から２５のいずれかに記載の組成物中の分散剤である、使用。
【手続補正２】
【補正対象書類名】明細書
【補正対象項目名】００４７
【補正方法】変更
【補正の内容】
【００４７】
理論により拘泥されるものではないが、非縮合芳香族イミドペンダント基は、発明のポリマーと顔料などの微粒子状固体との間のアンカー基として作用し得ると考えることができる。
一実施形態において、例えば、以下の項目が提供される。
（項目１）
少なくとも一つの非縮合芳香族イミドペンダント基を有するポリマー鎖を含むポリマーであって、前記ポリマーは、式（１）によって表され、
【化２１】
2016536423.tif 000011
式中、各可変基は、独立して、以下の通りであり、
Ｒ１は、置換基への結合に利用可能なＱ環上の任意の位置にある置換基であり、Ｒ１は、−Ｈ、または電子吸引基、または電子供与基の一つまたは複数によって表され、
Ｒ’は、−Ｈであるか、または必要に応じて置換されているアルキルであり、前記置換基は、ヒドロキシルもしくはハロ、またはそれらの混合物であり、
Ｒ２は、Ｃ１〜Ｃ２０、もしくはＣ１〜Ｃ１２、もしくはＣ１〜Ｃ６ヒドロカルビレン基、またはＣ１〜Ｃ２０、もしくはＣ１〜Ｃ１２、もしくはＣ１〜Ｃ６ヒドロカルボニレン基（Ｒ２が２個を超える炭素原子を含有する場合、前記ヒドロカルビレン基またはヒドロカルボニレン基は、直鎖状または分枝鎖状である）、またはそれらの混合物であり、
Ｒ３は、Ｈ、または末端エーテル基もしくは末端エステル基を形成しているポリマー鎖の末端酸素原子に結合している必要に応じて置換されているＣ１〜５０（またはＣ１〜２０）−ヒドロカルビル基であって、ビニル基などの重合が可能な基を含有してもよいかまたは含有しなくてもよいヒドロカルビル基、または末端エステル基もしくは末端ウレタン基を形成しているポリマー鎖の酸素原子に結合しているＣ１〜５０（またはＣ１〜２０）−ヒドロカルボニル基（すなわち、カルボニル基を含有するヒドロカルビル基）であって、重合が可能な基を含有してもよいかまたは含有しなくてもよいヒドロカルボニル基であり、
Ｐｏｌは、ホモポリマー鎖であるか、またはコポリマー鎖であり、前記ポリマー鎖は、ポリ（エーテル）、ポリ（エステル）、ポリ（エステルアミド）、ポリ（アミド）、ポリ（アルキレン）、およびそれらの混合物からなる群から選択され、
ｕは、１〜３であり、
ｖは、１〜２であり、
ｗは、１〜３であり、
ｖは、Ｗが窒素の場合、２であり、
ｖは、Ｗが酸素、硫黄、＞ＮＧの場合、１であり、
Ｇは、水素、または１〜２００個、もしくは１〜１００個、もしくは１〜３０個の炭素原子を含有するヒドロカルビル基であり、
Ｑは、４ｎ＋２のπ−電子を含有する非縮合芳香環であり、ここで、ｎ＝１であるかまたは１より大きく、Ｑは、５員または６員のイミド環を形成する方法でイミド基に結合している、
ポリマー。
（項目２）
（ｉ）アミノ酸、または（ｉｉ）アミノアルコール、または（ｉｉｉ）アミノチオール、または（ｉｖ）ジアミンもしくはポリアミンと、
非縮合芳香族二酸もしくは無水物、または他の酸形成性誘導体（ジエステル、ジアミド、酸塩化物など）とを反応させて、酸官能基化非縮合芳香族イミド、またはヒドロキシル官能基化非縮合芳香族イミド、またはチオール官能基化非縮合芳香族イミド、またはアミノ官能基化非縮合芳香族イミドをそれぞれ形成する、ステップ（１）、
前記酸官能基化非縮合芳香族イミド、または前記ヒドロキシル官能基化非縮合芳香族イミド、または前記チオール官能基化非縮合芳香族イミド、または前記アミノ官能基化非縮合芳香族イミドと、ポリマー鎖または重合するモノマーとを反応させて、ポリマー鎖を形成する、ステップ（２）、
を含むプロセスにより得られる／得ることが可能である、項目１に記載のポリマー。
（項目３）
前記非縮合芳香環、または非縮合芳香族二酸もしくは無水物、または他の酸形成性誘導体が、無水フタル酸、メチル置換無水フタル酸、またはそれらの混合物に基づくものである、前記項目１から２のいずれかに記載のポリマー。
（項目４）
前記非縮合芳香環、または非縮合芳香族二酸もしくは無水物、または他の酸形成性誘導体が、フタル酸イミド、またはそれらの混合物に基づくものである、前記項目１から２のいずれかに記載のポリマー。
（項目５）
Ｑが、無水フタル酸（Ｒ１＝Ｈの場合）、４−ニトロ−無水フタル酸もしくは３−ニトロ−無水フタル酸（一つのＲ１＝ＮＯ２の場合）、４−クロロ−無水フタル酸もしくは３−クロロ−無水フタル酸（一つのＲ１＝Ｃｌの場合）基、４−スルホ−無水フタル酸もしくは３−スルホ−無水フタル酸（一つのＲ１＝ＳＯ３Ｈの場合）、テトラ−ブロモ無水フタル酸、テトラ−クロロ無水フタル酸、３−ブロモ無水フタル酸、４−ブロモ無水フタル酸、またはそれらの混合物を含めた、無水フタル酸に基づくものである、前記項目１から２のいずれかに記載のポリマー。
（項目６）
前記ポリマー鎖が、式（２）によって表されるポリ（エーテル）であり、
【化２２】
2016536423.tif 000012
式中、各可変基は、独立して、以下の通りであり、
Ｒ１は、置換基への結合に利用可能なＱ環上の任意の位置にある置換基であり、Ｒ１は、−Ｈ、または電子吸引基、または電子供与基の一つまたは複数によって表され、
Ｗは、酸素であり、
Ｒ’は、−Ｈであるか、または必要に応じて置換されているアルキルであり、前記置換基は、ヒドロキシルもしくはハロ、またはそれらの混合物であり、
Ｒ２は、Ｃ１〜Ｃ２０、もしくはＣ１〜Ｃ１２、もしくはＣ１〜Ｃ６ヒドロカルビレン基、またはＣ１〜Ｃ２０、もしくはＣ１〜Ｃ１２、もしくはＣ１〜Ｃ６ヒドロカルボニレン
基（Ｒ２が２個を超える炭素原子を含有する場合、前記ヒドロカルビレン基またはヒドロカルボニレン基は、直鎖状または分枝鎖状である）、またはそれらの混合物であり、
Ｒ３は、Ｈ、または末端エーテル基もしくは末端エステル基を形成している前記ポリマー鎖の末端酸素原子に結合している必要に応じて置換されているＣ１〜５０（またはＣ１〜２０）−ヒドロカルビル基であって、ビニル基などの重合が可能な基を含有してもよいかまたは含有しなくてもよいヒドロカルビル基、または末端エステル基もしくは末端ウレタン基を形成している前記ポリマー鎖の前記酸素原子に結合しているＣ１〜５０（またはＣ１〜２０）−ヒドロカルボニル基（すなわち、カルボニル基を含有するヒドロカルビル基）であって、ビニル基などの重合が可能な基を含有してもよいかまたは含有しなくてもよいヒドロカルボニル基であり、この置換基は、ハロ、エーテル、エステル、またはそれらの混合物であり、
Ｒ４は、Ｐｏｌがホモポリマーの場合、メチル、エチル、またはフェニルであり、またＲ４は、Ｈ（０重量％〜６０重量％でエチレンオキシド基をもたらすのに十分な量で）と、メチル、エチル、およびフェニルの少なくとも一つまたはそれらの混合物との混合物であり、または
Ｒ４は、Ｐｏｌがホモポリマーの場合、Ｈであり、またＲ４は、Ｐｏｌがコポリマーの場合、Ｈ（４０重量％〜９９．９９重量％のエチレンオキシド基をもたらすのに十分な量で）と、メチル、エチルおよびフェニルの少なくとも一つとの混合物であり、
ｕは、１〜３、または１〜２、または１であり、
ｗは、１〜３、または１〜２、または１であるが、
但し、Ｒ２がヒドロカルビレン基の場合、ｕは１であり、ｗは１であり、
ｍは、１〜１１０、または１〜９０である、
前記項目１から５のいずれかに記載のポリマー。
（項目７）
前記ポリマー鎖が、式（３ａ）によって表されるポリ（エーテル）ポリマー鎖であり、
【化２３】
2016536423.tif 000013
式中、各可変基は、独立して、以下の通りであり、
Ｒ１は、置換基への結合に利用可能なＱ環上の任意の位置にある置換基であり、Ｒ１は、−Ｈ、または電子吸引基、または電子供与基の一つまたは複数によって表され、Ｗは、硫黄、酸素、または＞ＮＧであり、
Ｒ’は、−Ｈであるか、または必要に応じて置換されているアルキルであり、この置換基は、ヒドロキシルもしくはハロ、またはそれらの混合物であり、
Ｒ２は、Ｃ１〜Ｃ２０、もしくはＣ１〜Ｃ１２、もしくはＣ１〜Ｃ６ヒドロカルビレン基、またはＣ１〜Ｃ２０、もしくはＣ１〜Ｃ１２、もしくはＣ１〜Ｃ６ヒドロカルボニレン基（Ｒ２が２個を超える炭素原子を含有する場合、前記ヒドロカルビレン基またはヒドロカルボニレン基は、直鎖状または分枝鎖状である）、またはそれらの混合物であり、
Ｇは、１〜２００個、または１〜１００個、または１〜３０個の炭素原子を含有するヒドロカルビル基であり、
Ｒ３は、Ｈ、または末端エーテル基もしくは末端エステル基を形成している前記ポリマー鎖の末端酸素原子に結合している必要に応じて置換されているＣ１〜５０（またはＣ１〜２０）−ヒドロカルビル基であって、ビニル基などの重合が可能な基を含有してもよいかまたは含有しなくてもよいヒドロカルビル基、または末端エステル基もしくは末端ウレタン基を形成している前記ポリマー鎖の前記酸素原子に結合しているＣ１〜５０（またはＣ１〜２０）−ヒドロカルボニル基（すなわち、カルボニル基を含有するヒドロカルビル基）であって、ビニル基などの重合が可能な基を含有してもよいかまたは含有しなくてもよいヒドロカルボニル基であり、この置換基は、ハロ、エーテル、エステル、またはそれらの混合物であり、
Ｒ４は、Ｐｏｌがホモポリマーの場合、メチル、エチル、またはフェニルであり、またＲ４は、Ｈ（０重量％〜６０重量％でエチレンオキシド基をもたらすのに十分な量で）と、メチル、エチル、およびフェニルの少なくとも一つまたはそれらの混合物との混合物であり、
ｕは、１〜３、または１〜２、または１であり、
ｗは、１〜３、または１〜２、または１であり、
ｍは、１〜１１０、または１〜９０である、
前記項目１から５のいずれかに記載のポリマー。
（項目８）
前記ポリマー鎖が、式（３ｂ）によって表されるポリ（エーテル）ポリマー鎖であり、
【化２４】
2016536423.tif 000014
式中、各可変基は、独立して、以下の通りであり、
Ｒ１は、置換基への結合に利用可能なＱ環上の任意の位置にある置換基であり、Ｒ１は、独立して、電子吸引基の一つまたは複数によって表され、
Ｗは、窒素であり、
Ｒ’は、−Ｈであるか、または必要に応じて置換されているアルキルであり、この置換基は、ヒドロキシルもしくはハロ、またはそれらの混合物であり、
Ｒ２は、Ｃ１〜Ｃ２０、もしくはＣ１〜Ｃ１２、もしくはＣ１〜Ｃ６ヒドロカルビレン基、またはＣ１〜Ｃ２０、もしくはＣ１〜Ｃ１２、もしくはＣ１〜Ｃ６ヒドロカルボニレン
基（Ｒ２が２個を超える炭素原子を含有する場合、前記ヒドロカルビレン基またはヒドロカルボニレン基は、直鎖状または分枝鎖状である）、またはそれらの混合物であり、
Ｒ３は、Ｈ、または末端エステル基もしくは末端ウレタン基を形成している前記ポリマー鎖の前記酸素原子に結合しているＣ１〜５０（またはＣ１〜２０）−ヒドロカルボニル基（すなわち、カルボニル基を含有するヒドロカルビル基）であって、ビニル基などの重合が可能な基を含有してもよいかまたは含有しなくてもよいヒドロカルボニル基であり、この置換基は、ハロ、エーテル、エステル、またはそれらの混合物であり、
Ｒ４は、Ｐｏｌがホモポリマーの場合、メチル、エチル、またはフェニルであり、またＲ４は、Ｈ（０重量％〜６０重量％でエチレンオキシド基をもたらすのに十分な量で）と、メチル、エチル、およびフェニルの少なくとも一つまたはそれらの混合物との混合物であり、
ｕは、１〜３、または１〜２、または１であり、
ｗは、１〜３、または１〜２、または１であり、
ｖは２であり、
ｍは、１〜１１０、または１〜９０である、
前記項目１から５のいずれかに記載のポリマー。
（項目９）
前記ポリマー鎖が、プロピレンオキシドを含有するポリ（エーテル）の場合、エチレンオキシド、ブチレンオキシド、スチレンオキシド、またはそれらの混合物を含有してもよいかまたは含有しなくてもよい、項目１から８のいずれかに記載のポリマー。
（項目１０）
前記ポリマー鎖が、ポリ（エーテル）の場合、前記ポリ（エーテル）が、
０〜６０重量％のエチレンオキシド、および４０〜１００重量％のプロピレンオキシド、または
０〜５０重量％のエチレンオキシド、および５０〜１００重量％のプロピレンオキシド、または
０〜３０重量％のエチレンオキシド、および７０〜１００重量％のプロピレンオキシド、または
０〜２０重量％のエチレンオキシド、および８０〜１００重量％のプロピレンオキシド、または
０〜１５重量％のエチレンオキシド、および８５〜１００重量％のプロピレンオキシド
を含む、前記項目１から９のいずれかに記載のポリマー。
（項目１１）
前記ポリマー鎖が、ポリ（エーテル）である場合、前記ポリ（エーテル）が、
６０重量％〜１００重量％のエチレンオキシド、および０重量％〜４０重量％のプロピレンオキシド、または
７０重量％〜１００重量％のエチレンオキシド、および０重量％〜３０重量％のプロピレンオキシド、または
８０重量％〜１００重量％のエチレンオキシド、および０重量％〜２０重量％のプロピレンオキシド、または
１００重量％のエチレンオキシド
を含む、前記項目１から９のいずれかに記載のポリマー。
（項目１２）
前記ポリマー鎖が、式（４ａ）によって表され、
【化２５】
2016536423.tif 000015
式中、各可変基は、独立して、以下の通りであり、
Ｒ１は、置換基への結合に利用可能なＱ環上の任意の位置にある置換基であり、Ｒ１は、−Ｈ、または電子吸引基、または電子供与基の一つまたは複数によって表され、
Ｗは、酸素であり、
Ｒ’は、−Ｈであるか、または必要に応じて置換されているアルキルであり、この置換基は、ヒドロキシルもしくはハロ、またはそれらの混合物であり、
Ｒ２は、Ｃ１〜Ｃ２０、もしくはＣ１〜Ｃ１２、もしくはＣ１〜Ｃ６ヒドロカルボニレン基またはそれらの混合物であり、
Ｒ３は、Ｈ、または末端エーテル基もしくは末端エステル基を形成している前記ポリマー鎖の末端酸素原子に結合している必要に応じて置換されているＣ１〜５０（またはＣ１〜２０）−ヒドロカルビル基であって、ビニル基などの重合が可能な基を含有してもよいかまたは含有しなくてもよいヒドロカルビル基であり、この置換基は、ハロ、エーテル、エステル、またはそれらの混合物であり、
Ｒ５は、Ｃ１〜１９−ヒドロカルビレン基であり、
ｐは、２〜１２０であり、
ｕは、１〜３、または１〜２、または１であり、
ｗは、１〜３、または１〜２、または１である、
前記項目１または５のいずれかに記載のポリマー。
（項目１３）
前記ポリマー鎖が、式（４ｂ）によって表され、
【化２６】
2016536423.tif 000016
式中、各可変基は、独立して、以下の通りであり、
Ｒ１は、置換基への結合に利用可能なＱ環上の任意の位置にある置換基であり、Ｒ１は、−Ｈ、または電子吸引基、または電子供与基の一つまたは複数によって表され、
Ｗは、酸素、硫黄または＞ＮＧであり、
Ｇは、水素、または１〜２００個、もしくは１〜１００個、もしくは１〜３０個の炭素原子を含有するヒドロカルビル基であり、
Ｒ’は、−Ｈであるか、または必要に応じて置換されているアルキルであり、この置換基は、ヒドロキシルもしくはハロ、またはそれらの混合物であり、
Ｒ２は、Ｃ１〜Ｃ２０、もしくはＣ１〜Ｃ１２、もしくはＣ１〜Ｃ６ヒドロカルビレン基（Ｒ２が、２個を超える炭素原子を含有する場合、前記ヒドロカルボニレン基は直鎖状または分枝鎖状である）、またはそれらの混合物であり、
Ｒ３は、Ｈ、または末端エステル基もしくは末端ウレタン基を形成している前記ポリマー鎖の前記酸素原子に結合しているＣ１〜５０（またはＣ１〜２０）−ヒドロカルボニル基（すなわち、カルボニル基を含有するヒドロカルビル基）であって、ビニル基などの重合が可能な基を含有してもよいかまたは含有しなくてもよいヒドロカルボニル基であり、この置換基は、ハロ、エーテル、エステル、またはそれらの混合物であり、
Ｒ５は、Ｃ１〜１９−ヒドロカルビレン基であり、
ｕは、１〜３、または１〜２、または１であり、
ｗは、１〜３、または１〜２、または１であり、
ｐは、２〜１２０である、
前記項目１または５のいずれかに記載のポリマー。
（項目１４）
前記ポリマー鎖が、式（５）によって表され、
【化２７】
2016536423.tif 000017
式中、各可変基は、独立して、以下の通りであり、
Ｒ１は、置換基への結合に利用可能なＱ環上の任意の位置にある置換基であり、Ｒ１は、−Ｈ、または電子吸引基、または電子供与基の一つまたは複数によって表され、
Ｗは、酸素または＞ＮＧであり、
Ｇは、水素、または１〜２００個、もしくは１〜１００個、もしくは１〜３０個の炭素原子を含有するヒドロカルビル基であり、
Ｒ’は、−Ｈであるか、または必要に応じて置換されているアルキルであり、この置換基は、ヒドロキシルもしくはハロ、またはそれらの混合物であり、
Ｒ２は、Ｃ１〜Ｃ２０、もしくはＣ１〜Ｃ１２、もしくはＣ１〜Ｃ６ヒドロカルボニレン基（Ｒ２が、２個を超える炭素原子を含有する場合、前記ヒドロカルボニレン基は直鎖状または分枝鎖状である）、またはそれらの混合物であり、
Ｒ３は、−Ｈ、または末端エーテル基もしくは末端エステル基を形成している前記ポリマー鎖の末端酸素原子に結合している必要に応じて置換されているＣ１〜５０（またはＣ１〜２０）−ヒドロカルビル基であって、ビニル基などの重合が可能な基を含有してもよいかまたは含有しなくてもよいヒドロカルビル基、または末端エステル基もしくは末端ウレタン基を形成している前記ポリマー鎖の前記酸素原子に結合しているＣ１〜５０（またはＣ１〜２０）−ヒドロカルボニル基（すなわち、カルボニル基を含有するヒドロカルビル基）であって、ビニル基などの重合が可能な基を含有してもよいかまたは含有しなくてもよいヒドロカルボニル基であり、この置換基は、ハロ、エーテル、エステル、またはそれらの混合物であり、
Ｒ４は、Ｈ、メチル、エチル、もしくはフェニル、またはそれらの混合物であり、
Ｒ５は、Ｃ１〜１９−ヒドロカルビレン基であり、
Ｙは、酸素または＞ＮＧであり、
ｕは、１〜３、または１〜２、または１であり、
ｗは、１〜３、または１〜２、または１であり、
ｑは、１〜９０であり、
ｍは、１〜９０である、
前記項目１から５のいずれかに記載のポリマー。
（項目１５）
前記ポリマー鎖が、式（６ａ）によって表され、
【化２８】
2016536423.tif 000018
式中、各可変基は、独立して、以下の通りであり、
Ｒ１は、置換基への結合に利用可能なＱ環上の任意の位置にある置換基であり、Ｒ１は、−Ｈ、または電子吸引基、または電子供与基の一つまたは複数によって表され、
Ｗは、酸素、硫黄、＞ＮＧであり、
Ｒ’は、独立して、−Ｈであるか、または必要に応じて置換されているアルキルであり、
この置換基は、ヒドロキシルもしくはハロ、またはそれらの混合物であり、
Ｒ２は、Ｃ１〜Ｃ２０、もしくはＣ１〜Ｃ１２、もしくはＣ１〜Ｃ６ヒドロカルビレン基、またはＣ１〜Ｃ２０、もしくはＣ１〜Ｃ１２、もしくはＣ１〜Ｃ６ヒドロカルボニレン
基（Ｒ２が２個を超える炭素原子を含有する場合、前記ヒドロカルビレン基またはヒドロカルボニレン基は、直鎖状または分枝鎖状である）、またはそれらの混合物であり、
Ｒ３は、Ｈ、または末端エステル基もしくは末端ウレタン基を形成している前記ポリマー鎖の前記酸素原子に結合しているＣ１〜５０（またはＣ１〜２０）−ヒドロカルボニル基（すなわち、カルボニル基を含有するヒドロカルビル基）であって、ビニル基などの重合が可能な基を含有してもよいかまたは含有しなくてもよいヒドロカルボニル基であり、この置換基は、ハロ、エーテル、エステル、またはそれらの混合物であり、
Ｒ４は、Ｈ、メチル、エチル、もしくはフェニル、またはそれらの混合物であり、
Ｒ５は、Ｃ１〜１９−ヒドロカルビレン基であり、
Ｙは、酸素または＞ＮＧであり、
ｕは、１〜３、または１〜２、または１であり、
ｗは、１〜３、または１〜２、または１であり、
ｑは、１〜９０であり、
ｍは、１〜９０である、
前記項目１から５のいずれかに記載のポリマー。
（項目１６）
前記ポリマー鎖が、式（６ｂ）によって表されるポリ（エーテル）ｃｏ−ポリ（エステル）ポリマー鎖であり、
【化２９】
2016536423.tif 000019
式中、各可変基は、独立して、以下の通りであり、
Ｒ１は、置換基への結合に利用可能なＱ環上の任意の位置にある置換基であり、Ｒ１は、独立して、電子吸引基、または電子供与基の一つまたは複数によって表され、
Ｗは、窒素であり、
ｖは２であり、
Ｒ’は、−Ｈであるか、または必要に応じて置換されているアルキルであり、これらの置換基は、ヒドロキシルもしくはハロ、またはそれらの混合物であり、
Ｒ２は、Ｃ１〜Ｃ２０、もしくはＣ１〜Ｃ１２、もしくはＣ１〜Ｃ６ヒドロカルビレン基（Ｒ２が２個を超える炭素原子を含有する場合、前記ヒドロカルビレン基は、直鎖状または分枝鎖状である）、またはそれらの混合物であり、
Ｒ３は、Ｈ、または末端エステル基もしくは末端ウレタン基を形成している前記ポリマー鎖の前記酸素原子に結合しているＣ１〜５０（またはＣ１〜２０）−ヒドロカルボニル基（すなわち、カルボニル基を含有するヒドロカルビル基）であって、ビニル基などの重合が可能な基を含有してもよいかまたは含有しなくてもよいヒドロカルボニル基であり、この置換基は、ハロ、エーテル、エステル、またはそれらの混合物であり、
Ｒ４は、Ｈ、メチル、エチル、もしくはフェニル、またはそれらの混合物であり、
Ｒ５は、Ｃ１〜１９−ヒドロカルビレン基であり、
Ｙは、酸素または＞ＮＧであり、
Ｇは、水素、または１〜２００個、もしくは１〜１００個、もしくは１〜３０個の炭素原子を含有するヒドロカルビル基であり、
ｕは、１〜３、または１〜２、または１であり、
ｗは、１〜３、または１〜２、または１であり、
ｑは、１〜９０であり、
ｍは、１〜９０である、
前記項目１から５のいずれかに記載のポリマー。
（項目１７）
前記ポリマー鎖が、式（７）によって表されるポリ（アルキレン）ポリマー鎖であり、
【化３０】
2016536423.tif 000020
式中、各可変基は、独立して、以下の通りであり、
Ｒ１は、置換基への結合に利用可能なＱ環上の任意の位置にある置換基であり、Ｒ１は、−Ｈ、または電子吸引基、または電子供与基の一つまたは複数によって表され、
Ｗは、硫黄、窒素、＞ＮＧ、または酸素であり、
Ｒ’は、−Ｈであるか、または必要に応じて置換されているアルキルであり、これらの置換基は、ヒドロキシルもしくはハロ、またはそれらの混合物であり、
Ｒ２は、Ｃ１〜Ｃ２０、もしくはＣ１〜Ｃ１２、もしくはＣ１〜Ｃ６ヒドロカルビレン基、またはＣ１〜Ｃ２０、もしくはＣ１〜Ｃ１２、もしくはＣ１〜Ｃ６ヒドロカルボニレン基（Ｒ２が２個を超える炭素原子を含有する場合、前記ヒドロカルビレン基は、直鎖状または分枝鎖状である）、またはそれらの混合物であり、
Ｇは、水素、または１〜２００個、もしくは１〜１００個、もしくは１〜３０個の炭素原子を含有するヒドロカルビル基であり、
Ｒ３は、Ｈであり、
ｕは、１であり、
ｗは、１〜３であり、
Ｐｏｌは、Ｗが＞ＮＧの場合、ポリイソブチレン鎖であるか、またはＷがＮの場合、Ｗに結合しているポリイソブチレンコハク酸無水物は、イミド基を形成し、Ｗが＞ＮＧまたは酸素の場合、アミド基またはエステル基をそれぞれ形成する、
前記項目１から２のいずれかに記載のポリマー。
（項目１８）
微粒子状固体と、非極性有機媒体と、少なくとも一つの非縮合芳香族イミドペンダント基を有するポリマー鎖とを含む組成物であって、前記ポリマーが前記項目１から１７のいずれかに記載のポリマーによって表される、組成物。
（項目１９）
微粒子状固体と、極性有機媒体と、少なくとも一つの非縮合芳香族イミドペンダント基を有するポリマー鎖とを含む組成物であって、前記ポリマーが前記項目１から１７のいずれかに記載のポリマーによって表される、組成物。
（項目２０）
微粒子状固体と、極性有機媒体または水性媒体と、少なくとも一つの非縮合芳香族イミドペンダント基を有するポリマー鎖を含み、ポリマーが、前記項目１から１７のいずれかに記載のポリマーによって表される、組成物。
（項目２１）
前記組成物が、ミルベース、塗料、またはインクである、前記項目１８から２０のいずれかに記載の組成物。
（項目２２）
前記微粒子状固体が、顔料またはフィラーである、前記項目１８から２１のいずれかに記載の組成物。
（項目２３）
結合剤をさらに含む、前記項目１８から２２のいずれかに記載の組成物。
（項目２４）
少なくとも一つの非縮合芳香族イミドペンダント基を有するポリマー鎖であって、前記ポリマーが、前記項目１から２１のいずれかによって表されるポリマー鎖と、微粒子状固体（通常、顔料またはフィラー）と、（ｉ）極性有機媒体、（ｉｉ）非極性有機媒体、または（ｉｉｉ）水性媒体のいずれかを含む組成物であって、前記有機媒体がプラスチック材料である、組成物。
（項目２５）
前記プラスチック材料が、熱可塑性樹脂である、項目２４に記載の組成物。
（項目２６）
前記ポリマーが、前記組成物の０．５重量％〜３０重量％、または１重量％〜２５重量％の範囲の量で存在している、前記項目１７から２５のいずれかに記載の組成物。
（項目２７）
少なくとも一つの非縮合芳香族イミドペンダント基を有するポリマー鎖の使用であって、前記項目１から１７のいずれかに記載のポリマーが、前記項目１８から２５のいずれかに記載の組成物中の分散剤である、使用。